(57)【要約】【課題】高い反射防止性能を有しかつ物理的強度にも優れ、安価で、生産性に優れた反射防止積層体およびその製造方法を提供することを目的とする。【解決手段】基材の少なくとも一方に、ハードコート層／高屈折率層／低屈折率層あるいはハードコート層／中屈折率層／高屈折率層／低屈折率層を順次積層してなる多層構成の反射防止膜が形成された積層体において、各層の境界の少なくとも１ヶ所に、該境界を挟んだ上下各層の中間的な屈折率をもつ中間境界層が形成されたことを特徴とする反射防止積層体を提供する。【選択図】なし【特許請求の範囲】
【請求項１】
基材の少なくとも一方に、ハードコート層／高屈折率層／低屈折率層あるいはハードコート層／中屈折率層／高屈折率層／低屈折率層を順次積層してなる多層構成の反射防止膜が形成された積層体において、各層の境界の少なくとも１ヶ所に、該境界を挟んだ上下各層の中間的な屈折率をもつ中間境界層が形成されたことを特徴とする反射防止積層体。
【請求項２】
前記中間境界層における該層の膜厚方向の屈折率分布が不均一であり、挟まれた上下層と傾斜的な屈折率を有することを特徴とする請求項１に記載の反射防止積層体。
【請求項３】
前記中間境界層の光学膜厚が上層もしくは下層の目的の光学膜厚の２０／５０〜１／５０であることを特徴とする請求項１、２何れかに記載の反射防止積層体。
【請求項４】
前記反射防止積層体を構成するハードコート層、高屈折層、中屈折率層、低屈折率層、および中間境界層の各層が、一般式Ｒ’ｘＭ（ＯＲ）ｙ−ｘ（Ｒ：アルキル基、Ｒ’：末端にビニル基、アクリロイル基、メタクリロイル基などの重合可能な不飽和結合を有する官能基、ｙは金属の酸化数ｘは０≦ｘ＜ｙの置換数、ＭはＴｉ，Ｔａ，Ｚｒ，Ｉｎ，Ｚｎ、Ｓｉ、Ａｌのいずれか１種）で表せる有機金属化合物およびその加水分解物の少なくとも一種と、多官能アクリル化合物とを含有するコーティング剤を塗布して形成されてなる請求項１、２、３何れかに記載の反射防止積層体。
【請求項５】
請求項１、２、３、４何れかに記載の反射防止積層体が多層ウェットコーティング法により形成され、該積層プロセスにおいて、下層が未硬化あるいは不完全硬化の状態で上層を積層することで、下層の一部が上層により浸食され上下層の一部が混合された中間層あるいは傾斜層を形成させることを特徴とする反射防止積層体の製造方法。
【発明の詳細な説明】
【技術分野】
【０００１】
本発明は反射防止積層体に関するもので、ガラスやプラスチックなどの透明基材などに光干渉多層膜を塗工して、反射防止性を付与した積層体およびその製造方法に関する。
【背景技術】
【０００２】
従来、ガラスやプラスチックなどの基材に、酸化チタンや酸化ケイ素などの無機酸化物を蒸着法あるいはスパッタ法などのドライコーティングによって薄膜を形成して反射防止膜などの光干渉による光学多層膜を形成する方法が知られており、その光学設計は基材表面から順次高屈折率層／低屈折率層（光学膜厚がλ／４−λ／４）積層した２層構成、中／高／低（λ／４−λ／４−λ／４）の３層構成などが知られている。
【０００３】
しかし、このようなドライコーティングプロセスでは装置が高価で、成膜速度が遅く、生産性が高くないなどの課題を有している。
【０００４】
これに対して金属アルコキシドなどを出発組成とし、基材に塗工して光学多層膜を形成する方法が知られており、高屈折率材料としてはＴｉやＺｒなどのアルコキシドを用い、低屈折率材料としてはＳｉなどのアルコキシドやＦ系のアクリル化合物などを用いる方法が提案されている。
【０００５】
しかしこれらの塗膜では、乾燥重合に高温、長時間を必要とするため生産性に問題がある。またある程度の反射防止膜を得ることはできるが、硬度や耐擦傷性、基材との密着性などの物理的強度が不十分であり、光学多層膜は最外層に使用されるため、強度が不十分では実用に耐えることができないといった欠点を有している。
【０００６】
これらを改善するために、金属アルコキシドとアクリル化合物との複合材料などが提案されている（特許文献１）。
【特許文献１】特開平８−２９７２０１号公報
【発明の開示】
【発明が解決しようとする課題】
【０００７】
しかしながら、これらの複合膜組成物は、硬度や耐擦傷性などの物理的強度を向上させようとするとアクリル系モノマー成分比率を高くする必要があり、光学特性を決定するＴｉ系などのアルコキシドを出発組成とする高屈折率酸化物の体積比が抑制され高屈折率化をはかることができないという欠点を有し、この材料
を用いた反射防止膜では十分な強度（硬度や耐擦傷性、密着性などの物理的強度
）を維持しかつ反射防止性能に優れる積層体は見出されていない。
【０００８】
そこで、本発明は、高い反射防止性能を有しかつ物理的強度にも優れ、安価で、生産性に優れた反射防止積層体およびその製造方法を提供することを目的とする。
【課題を解決するための手段】
【０００９】
上述の課題を達成すべく検討した結果、プラスチックやガラスなどの基材の少なくとも一方に、ハードコート層／高屈折率層／低屈折率層あるいはハードコート層／中屈折率層／高屈折率層／低屈折率層を順次積層してなる多層構成の反射防止膜が形成された積層体において、各層の境界の少なくとも１ヶ所に、該境界を挟んだ上下各層の中間的な屈折率をもつ中間境界層を形成することで課題を解決できることを見出し、本発明に至ったものである。
【００１０】
具体的には、請求項１に係る発明は、基材の少なくとも一方に、ハードコート層／高屈折率層／低屈折率層あるいはハードコート層／中屈折率層／高屈折率層／低屈折率層を順次積層してなる多層構成の反射防止膜が形成された積層体において、各層の境界の少なくとも１ヶ所に、該境界を挟んだ上下各層の中間的な屈折率をもつ中間境界層が形成されたことを特徴とする反射防止積層体に関するものである。
【００１１】
請求項２に係る発明は、前記中間境界層における該層の膜厚方向の屈折率分布が不均一であり、挟まれた上下層と傾斜的な屈折率を有することを特徴とする請求項１に記載の反射防止積層体に関するものである。
【００１２】
請求項３に係る発明は、前記中間境界層の光学膜厚が上層もしくは下層の目的の光学膜厚の２０／５０〜１／５０であることを特徴とする請求項１、２何れかに記載の反射防止積層体に関するものである。
【００１３】
請求項４に係る発明は、前記反射防止積層体を構成するハードコート層、高屈折層、中屈折率層、低屈折率層、および中間境界層の各層が、一般式Ｒ’ｘＭ（ＯＲ）ｙ−ｘ（Ｒ：アルキル基、Ｒ’：末端にビニル基、アクリロイル基、メタクリロイル基などの重合可能な不飽和結合を有する官能基、ｙは金属の酸化数ｘは０≦ｘ＜ｙの置換数、ＭはＴｉ，Ｔａ，Ｚｒ，Ｉｎ，Ｚｎ、Ｓｉ、Ａｌのいずれか１種）で表せる有機金属化合物およびその加水分解物の少なくとも一種と、多官能アクリル化合物とを含有するコーティング剤を塗布して形成されてなる請求項１、２、３何れかにに記載の反射防止積層体に関するものである。
【００１４】
請求項５に係る発明は、請求項１、２、３、４何れかにに記載の反射防止積層体が多層ウェットコーティング法により形成され、該積層プロセスにおいて、下層が未硬化あるいは不完全硬化の状態で上層を積層することで、下層の一部が上層により浸食され上下層の一部が混合された中間層あるいは傾斜層を形成させることを特徴とする反射防止積層体の製造方法に関するものである。
【発明の効果】
【００１５】
本発明の積層体は、Ｍ−Ｏ−Ｍの金属酸化物架橋とアクリル基の架橋を有し金属酸化物と有機化合物の分子レベルのハイブリッド構造を呈した被膜により構成され、層間に境界層を設置することで光学特性と物理的強度特性とを兼備した反射防止膜を形成することができるものである。
【００１６】
すなわち、ディスプレイの反射防止膜などの基材の最外層に形成され、過酷な環境や取り扱いにも充分に耐えられる被膜を形成することができ、蒸着などと比べ装置コストも比較的安価で、成膜（塗工）速度も１０倍以上で生産性も高く、製造も容易である。
【００１７】
また本発明構成する組成物は、光照射などで硬化するため、低温での塗工が可能なので、フィルムなどを巻き取り塗工で作成することが可能で、さらに下層の硬化状態を制御することで、任意に境界層を別途層を設けることなく作成できるため、安価に、大量生産できるといった効果を奏する。
【発明を実施するための最良の形態】
【００１８】
本発明によれば、各層の境界に両者の中間的性質を有する材料を中間境界層として設けることで境界における、硬化時の応力緩和、熱膨張差によるサーマルショックなどに起因する層間強度低下に関わる因子を低減せしめることができ多層化しても十分な強度を発現させることができるものである。
【００１９】
境界層の膜厚方向の屈折率分布を傾斜的に変化させることで、さらに効果が期待される。
【００２０】
該境界層を設ける方法として、ウェットコーティングによる手法だと、構成する材料の配合比により屈折率を任意に変えることができるため好適であり、なかでもＴｉやＳｉなどの金属アルコキシドと分子中にビニル基、アクリロイル基、メタクリロイル基などの重合可能な不飽和結合を少なくとも３個以上を有するアクリル系化合物とを主成分とすることで、一般式（Ａ）の金属アルコキシドの加水分解生成物の加熱重合による酸化物ネットワークの形成とＵＶあるいはＥＢ照射による被膜中のアクルロイル基などの重合可能な不飽和結合基の光（ＥＢ）重合による架橋の複合架橋により硬化するものであり、アクリル化合物を３官能とすることで被膜の架橋密度が高くでき好適である。
【００２１】
本発明の反射防止積層体は、プラスチックやガラスなどの基材の少なくとも一方に、ハードコート層／高屈折率層／低屈折率層あるいはハードコート層／中屈折率層／高屈折率層／低屈折率層を順次積層してなる多層構成の反射防止膜が形成された積層体において、各層の境界の少なくとも１ヶ所に、該境界を挟んだ上下各層の中間的な屈折率をもつ中間境界層が形成されるものであり、上記各層構成する材料は、Ｔｉ、Ｓｉなどの金属アルコキシドと多官能アクリル化合物とを主成分とする組成物からなるものてあり、これを基材に塗工し、加熱乾燥し、被膜を形成した後、ＵＶなどの光照射を施すことでを形成されるもので、各層の設計条件にあわせて適宜、材料を組合せることができるものである。
【００２２】
コーティング材料に含まれる各成分について以下に詳述する。
【００２３】
本発明において用いられる、Ｔｉ、Ｓｉなどの有機金属化合物は一般式Ｒ’ｘＭ（ＯＲ）ｙ−ｘ（Ｒ：アルキル基、Ｒ’：末端にビニル基、アクリロイル基、メタクリロイル基などの重合可能な不飽和結合を有する官能基、ｙは金属の酸化数ｘは０≦ｘ＜ｙの置換数、ＭはＴｉ，Ｔａ，Ｚｒ，Ｉｎ，Ｚｎ、Ｓｉ、Ａｌのいずれか１種）で表せる有機金属化合物で、Ｘ＝０の化合物は一般式Ｍ（ＯＲ）ｎ（ＭはＳｉ、Ｔｉ，Ｔａ，Ｚｒ，Ｉｎ，Ｚｎのいずれか１種、Ｒはアルキル基ｎは金属の酸化数）（表１ではＡ１と表示）で表せられるものであり、テトラエトキシシラン、テトラ−ｉｓｏ−プロピルチタネート、テトラ−ｎ−ブチルチタネート、テトラ−ｎ−ブチルジルコネートなどが例示され、Ｘ≦１のアクリロイル基などを有する有機金属化合物は一般式Ｒ’ｘＭ（ＯＲ）ｙ（Ｒ：アルキル基、Ｒ’：末端にビニル基、アクリロイル基、メタクリロイル基などの重合可能な不飽和結合を有する官能基、ｙは金属の酸化数ｘは０＜ｘ＜ｙの置換数）（表１ではＡ２と表示）で表せるもので、ビニルトリメトキシシラン、アクリロキシプロピルトリメトキシシラン、メタクリロキシプロピルトリメトキシシラン、メタクリロキシトリイソプロポキシチタネートなどが例示される。
【００２４】
これらの有機金属化合物は特に例示に限定されるものでなく、２種以上組み合わせても何ら差し支えなく、目的の屈折率に合わせて、金属種などを選択することができ高屈折率成分としては、Ｔｉ、Ｚｒなどの金属が好適で、低屈折率成分としてはＳｉ、Ａｌなどが好適である。
【００２５】
これらの有機金属化合物はコーティング組成物中にｐ−トルエンスルホン酸などの有機酸触媒を含有させることで、塗工後に大気中の水分でもって加水分解反応させて被膜形成しても良いし、またあらかじめ水（塩酸などの触媒を含む）を添加し加水分解反応させたものを用いることもできる。
【００２６】
その際に、有機金属化合物の加水分解物が、該有機金属化合物の全アルコキシル基を加水分解させるのに必要な水の量よりも１／８〜７／８の量の水で部分加水分解されたものであるとすることで安定な組成物を得ることができ、余分な水を残すことなく特別な分離精製せずに用いることができる。
【００２７】
上記の調整は、アクリル化合物と余分な水との副反応を抑制したり、金属化合物の加水分解率をコントロールして、金属化合物ポリマーの成長を抑制したり、相溶性を高めることで、相分離を抑制し均質で分子架橋密度が高く、分子レベルのハイブリッド膜を形成至らしめるものである。
【００２８】
また、アクリル化合物は、その分子中にビニル基、アクリロイル基やメタクリロイル基など重合可能な不飽和結合を少なくとも３個以上有するものであって、例えばＤＰＨＡなどのモノマー類と、これらのモノマーの変性体、および誘導体、などが使用できる。
【００２９】
なかでもＤＰＨＡなど多官能アクリルモノマー類およびその変性体など平均分子量２００〜１０００のものであれば、有機金属化合物の加水分解物と相溶性が良く、被膜形成時に相分離することなく、架橋密度の高い、均質で透明なハイブリッド被膜が形成できる。
【００３０】
ＵＶ照射による硬化を行う際には、ラジカル重合開始剤を添加すると好適であり、ベンゾインメチルエーテルなどのベンゾインエーテル系開始剤、アセトフェノン、２、１−ヒドロキシシクロヘキシルフェニルケトン、などのアセトフェノン系開始剤、ベンゾフェノンなどのベンゾフェノン系開始剤など特に限定されるものではない。
【００３１】
さらに、平均粒径１〜５０ｎｍの結晶性の酸化チタン、酸化ジルコニウム、酸化亜鉛、酸化インジウムから選ばれる高屈折超微粒子、シリカゾル、酸化珪素微粒子などの低屈折微粒子などを添加することができる。これらの微粒子を添加する技術は公知ではあるが、本発明のハイブリッド系組成物との組み合わせは、単なる組み合わせではなく、マトリックスであるコート組成物の無機のネットワークと無機フィラーとの相溶性、親和性が高く、単に有機樹脂中に分散するより、より良い分散状態、フィラーとマトリックスとの密着性が高い被膜が得られ、通常の添加効果よりも高い効果が得られるものである。
【００３２】
上述した各成分をいくつか組み合わせてコーティング組成物に加えることができ、さらに、物性を損なわない範囲で、分散剤、安定化剤、粘度調整剤、着色剤など公知の添加剤を加えることができる。
【００３３】
コーティング組成物の塗布方法には、通常用いられる、ディッピング法、ロールコティング法、スクリーン印刷法、スプレー法など従来公知の手段が用いられる。
【００３４】
被膜の厚さは目的の光学設計にあわせて、液の濃度や塗工量によって適宜選択調整することができる。
【００３５】
本発明の境界層は多層化に際し光学特性に影響のでない程度の膜厚とすることで、境界層を上下層の一部として計算することができることを見出した。
【００３６】
すなわち境界層と下層もしくは上層のとの２層で光学的に１層と見なすことができるもので、概ねその膜厚は目的の光学膜厚（λ／４）の２０／５０〜１／５０であり、下層もしくは上層もそれに応じて膜厚を調整する必要がある。
【００３７】
また、本発明の境界層は、上記材料を組み合わせた組成物をウェットコーティングにより形成されるものであるが、配合比を組み合わせて別途境界層を設置してもよいが、さらに好適にはウェットコーティングの利点を活かして下層の硬化状態（乾燥状態）を乾燥条件、あるいはＵＶ照射条件を調整することで、半硬化状態とした上に積層することで、下層と上層の一部で混合層を形成せしめることで、簡便に形成することができるもので、本発明の材料組成は熱硬化により架橋する成分とＵＶ硬化により架橋する成分より構成されるためこの半硬化状態を容易に形成できるものである。さらに、硬化条件によっては境界層の屈折率が膜厚方向に傾斜的に変化させることができるものである。
【実施例】
【００３８】
＜実施例＞
下記組成の材料を表１に示す割合になるように組み合わせて調液してハードコート層、高屈折率層、低屈折率層用の各コーティング組成物を作成し、ＵＶ硬化の開始剤としてアセトフェノン系開始剤を重合成分に対して２％添加した。
【００３９】
基材として８０μｍ厚のＴＡＣを用い、各材料をＨＣ／高／低の順に、バーコーターにより塗布し、乾燥機で１００℃−１ｍｉｎ乾燥し、全層積層後に高圧水銀灯により１，０００ｍＪ／ｃｍ２の紫外線を照射して硬化させ反射防止積層体を得た。積層に際し、各層の光学膜厚（ｎｄ＝屈折率ｎ＊膜厚ｄ（ｎｍ））がｎｄ＝５５０／４ｎｍになるよう適宜濃度調整をして、各種試験用の試験体を得た。
【００４０】
本発明の比較例として積層の際に、各層積層毎にＵＶ照射を実施して完全硬化状態で積層し境界層がない試験体を合わせて作成した。
【００４１】
境界層の確認はＥＳＣＡにより、各積層体の深さ方向の分析により実施し、比較例のものは高屈折率材料のＴｉの比率が深さ方向で層間付近で急激に変化し、境界層が存在していないのに対し、本実施例の積層体はＨＣと高屈折率層および高屈折率層と低屈折率層の各層間に上下層の１／５程度の膜厚に相当する範囲においてＴｉの濃度が傾斜的に変化している境界層が生成されていたのを確認した。
＜コーティング組成物の各成分＞
（Ａ）テトライソプロポキシドチタンとメタクリロキシプロピルトリメトキシシランを表１に示す固形分比になるように所定量混合し、混合物１ｍｏｌに対して０．１Ｎの塩酸２ｍｏｌとイソプロピルアルコールを添加、室温で２時間攪拌反応させた、複合加水分解ゾル溶液。
【００４２】
各成分の比率はＡ１を酸化チタン成分、Ａ２をその他の成分とした。
（Ｂ）ＤＰＨＡのＩＰＡ希釈溶液。
（Ｃ）平均粒径２５ｎｍの市販のシリカゾルＩＰＡ分散型。
【００４３】
実施例および比較例の試験体を下記評価方法にて評価した。表２に結果を示す。
＜評価試験＞
（１）光学特性
分光光度計により入射角５で５５０ｎｍにおける反射率を測定し、反射率値か被膜の屈折率を見積もった。
（２）密着性
塗料一般試験法ＪＩＳ−Ｋ５４００のクロスカット密着試験方法に準じて塗膜の残存数にて評価した。
（３）鉛筆硬度
塗料一般試験法ＪＩＳ−Ｋ５４００の鉛筆引っかき値試験方法に準じて塗膜の擦り傷にて評価した。
（４）耐擦傷試験
スチールウール＃００００により、２５０ｇ／ｃｍ２の荷重で往復５回擦傷試験を実施、目視による傷の外観を検査した。
【００４４】
評価は、傷なし◎、かるく傷あり○、かなり傷つく△、著しく傷つくの４段階とした。
【００４５】
【表１】
2008033348.tif 000002
【００４６】
【表２】
2008033348.tif 000003
【００４７】
表２に示すように、反射防止特性は実施例、比較例とも反射率が０．５％以下で良好であるが、本発明の実施例の用に境界層を設けた積層体は耐擦傷性などの機械的強度に優れることがわかる。
【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
基材の少なくとも一方に、高屈折率層若しくは低屈折率層のうち少なくとも１層の反射防止膜を備える反射防止積層体の製造方法であって、
少なくとも、重合可能な不飽和結合を有する官能基とアルコキシ基を備える有機金属化合物と、前記有機金属化合物を加水分解するための水とを含む混合物を加水分解し、複合加水分解ゾル溶液とする工程と、
該複合加水分解ゾル溶液を基材上に塗布する工程と、
該複合加水分解ゾル溶液が塗布された基材を乾燥する工程と、
前記複合加水分解ゾル溶液が塗布された基材に紫外線を照射する工程と
を備える反射防止積層体の製造方法。
【請求項２】
前記混合物内の前記有機金属化合物を加水分解するための水の量が、前記有機金属化合物の全アルコキシル基を加水分解させるのに必要な水の量の１／８〜７／８の範囲内の水の量であることを特徴とする請求項１記載の反射防止積層体の製造方法。
【請求項３】
前記有機金属化合物を加水分解するための水が塩酸であることを特徴とする請求項１または請求項２記載の反射防止積層体の製造方法。
【請求項４】
前記混合物が、アクリル化合物を含むことを特徴とする請求項１乃至３のいずれかに記載の反射防止積層体の製造方法。
【手続補正３】
【補正対象書類名】明細書
【補正対象項目名】００１０
【補正方法】変更
【補正の内容】
【００１０】
具体的には、請求項１に係る発明は、  基材の少なくとも一方に、高屈折率層若しくは低屈折率層のうち少なくとも１層の反射防止膜を備える反射防止積層体の製造方法であって、少なくとも、重合可能な不飽和結合を有する官能基とアルコキシ基を備える有機金属化合物と、前記有機金属化合物を加水分解するための水とを含む混合物を加水分解し、複合加水分解ゾル溶液とする工程と、該複合加水分解ゾル溶液を基材上に塗布する工程と、該複合加水分解ゾル溶液が塗布された基材を乾燥する工程と、前記複合加水分解ゾル溶液が塗布された基材に紫外線を照射する工程とを備える反射防止積層体の製造方法に関するものである。
【手続補正４】
【補正対象書類名】明細書
【補正対象項目名】００１１
【補正方法】変更
【補正の内容】
【００１１】
請求項２に係る発明は、前記混合物内の前記有機金属化合物を加水分解するための水の量が、前記有機金属化合物の全アルコキシル基を加水分解させるのに必要な水の量の１／８〜７／８の範囲内の水の量であることを特徴とする請求項１記載の反射防止積層体の製造方法に関するものである。
【手続補正５】
【補正対象書類名】明細書
【補正対象項目名】００１２
【補正方法】変更
【補正の内容】
【００１２】
請求項３に係る発明は、前記有機金属化合物を加水分解するための水が塩酸であることを特徴とする請求項１または請求項２記載の反射防止積層体の製造方法に関するものである。
【手続補正６】
【補正対象書類名】明細書
【補正対象項目名】００１３
【補正方法】変更
【補正の内容】
【００１３】
請求項４に係る発明は、前記混合物が、アクリル化合物を含むことを特徴とする請求項１乃至３のいずれかに記載の反射防止積層体の製造方法に関するものである。
【手続補正７】
【補正対象書類名】明細書
【補正対象項目名】００１４
【補正方法】削除
【補正の内容】